(57)【要約】【課題】先行技術の硬化剤と比較して有意に低い脱ブロック化温度を有する水分散性または水溶性ブロックトイソシアネートを含むサイズ組成物。【解決手段】水分散性および／または水溶性アラルキルアミン−ブロックトポリイソシアネート、膜形成樹脂、カップリング剤、および潤滑剤を含むサイズ組成物。このイソシアネートは、好ましくは、少なくとも１種のポリイソシアネート、少なくとも１種のイオン性および／または潜在的イオン性および／または非イオン性化合物、および少なくとも２０質量％がアラルキルアミンである少なくとも１種のブロック化剤から合成される。【選択図】なし【特許請求の範囲】
【請求項１】
１）  水分散性および／または水溶性アラルキルアミン−ブロックトポリイソシアネート、
２）  膜形成樹脂、
３）  カップリング剤、および
４）  潤滑剤
を含むサイズ組成物。
【請求項２】
水分散性および／または水溶性ブロックトポリイソシアネート１）が、
Ａ）  脂肪族、脂環式、芳香脂肪族および／または芳香族結合イソシアネート基を有する少なくとも１種のポリイソシアネート、
Ｂ）  少なくとも１種のイオン性および／または潜在的イオン性および／または非イオン性化合物、
Ｃ）  少なくとも２０質量％がアラルキルアミンから構成されている少なくとも１種のブロック化剤、
Ｄ）  ３００までの分子量範囲であり１〜４個のアミノ基を有する１種またはそれ以上の脂肪族（脂環式）モノアミンおよび／またはポリアミン、
Ｅ）  ２５０までの分子量範囲であり１〜４個のヒドロキシル基を有する１種またはそれ以上の多価アルコール、
Ｆ）  少なくとも１種の安定剤および他の補助剤、および
Ｇ）  少なくとも１種の溶媒
から合成されている請求項１に記載のサイズ組成物。
【請求項３】
水分散性および／または水溶性ブロックトポリイソシアネート１）が、
Ａ）  ２０〜８０質量％の、脂肪族、脂環式、芳香脂肪族および／または芳香族結合イソシアネート基を有する少なくとも１種のポリイソシアネート、
Ｂ）  １〜４０質量％の、少なくとも１種のイオン性および／または潜在的イオン性および／または非イオン性化合物、
Ｃ）  １５〜６０質量％の、少なくとも２０質量％がアラルキルアミンから構成されている少なくとも１種のブロック化剤、
Ｄ）  ０〜１５質量％の、３００までの分子量範囲であり１〜４個のアミノ基を有する１種またはそれ以上の脂肪族（脂環式）モノアミンおよび／またはポリアミン、
Ｅ）  ０〜１５質量％の、２５０までの分子量範囲であり１〜４個のヒドロキシル基を有する１種またはそれ以上の多価アルコール、
Ｆ）  ０〜１５質量％の、安定剤または安定剤混合物、および
Ｇ）  ０〜２０質量％の少なくとも１種の溶媒
から合成されている請求項１に記載のサイズ組成物。
【請求項４】
水分散性および／または水溶性ブロックトポリイソシアネート１）が、
Ａ）  ２５〜７５質量％の、脂肪族、脂環式、芳香脂肪族および／または芳香族結合イソシアネート基を有する少なくとも１種のポリイソシアネート、
Ｂ）  １〜３５質量％の、少なくとも１種のイオン性および／または潜在的イオン性および／または非イオン性化合物、
Ｃ）  ２０〜５０質量％の、少なくとも２０質量％がアラルキルアミンから構成されている少なくとも１種のブロック化剤、
Ｄ）  ０〜１０質量％の、３００までの分子量範囲であり１〜４個のアミノ基を有する１種またはそれ以上の脂肪族（脂環式）モノアミンおよび／またはポリアミン、
Ｅ）  ０〜１０質量％の、２５０までの分子量範囲であり１〜４個のヒドロキシル基を有する１種またはそれ以上の多価アルコール、
Ｆ）  ０〜１５質量％の、安定剤または安定剤混合物、および
Ｇ）  ０〜１５質量％の少なくとも１種の溶媒
から合成されている請求項１に記載のサイズ組成物。
【請求項５】
水分散性および／または水溶性ブロックトポリイソシアネート１）が、
Ａ）  ３０〜７０質量％の、脂肪族、脂環式、芳香脂肪族および／または芳香族結合イソシアネート基を有する少なくとも１種のポリイソシアネート、
Ｂ）  ５〜３０質量％の、少なくとも１種のイオン性および／または潜在的イオン性および／または非イオン性化合物、
Ｃ）  ２５〜４５質量％の、少なくとも２０質量％がアラルキルアミンから構成されている少なくとも１種のブロック化剤、
Ｄ）  ０〜５質量％の、３００までの分子量範囲であり１〜４個のアミノ基を有する１種またはそれ以上の脂肪族（脂環式）モノアミンおよび／またはポリアミン、
Ｅ）  ０〜５質量％の、２５０までの分子量範囲であり１〜４個のヒドロキシル基を有する１種またはそれ以上の多価アルコール、
Ｆ）  ０〜５質量％の、安定剤または安定剤混合物、および
Ｇ）  ０〜１０質量％の少なくとも１種の溶媒
から合成されている請求項１に記載のサイズ組成物。
【請求項６】
水分散性および／または水溶性ブロックトポリイソシアネート１）の、脂肪族、脂環式、芳香脂肪族および／または芳香族結合イソシアネート基Ａ）を有する少なくとも１種のポリイソシアネートが、５．０〜２７．０質量％のイソシアネート基（非ブロック化およびブロック化）含有量を有する請求項２に記載のサイズ組成物。
【請求項７】
水分散性および／または水溶性ブロックトポリイソシアネート１）の、脂肪族、脂環式、芳香脂肪族および／または芳香族結合イソシアネート基Ａ）を有する少なくとも１種のポリイソシアネートの、イソシアネート基の少なくとも５０％が、ブロック化された形態である請求項２に記載のサイズ組成物。
【請求項８】
水分散性および／または水溶性ブロックトポリイソシアネート１）が、第２級ベンジルアミンブロック化剤を含む請求項１に記載のサイズ組成物。
【請求項９】
水分散性および／または水溶性ブロックトポリイソシアネート１）が、Ｎ−ｔｅｒｔ−ブチルベンジルアミンブロック化剤を含む請求項１に記載のサイズ組成物。
【請求項１０】
水分散性および／または水溶性ブロックトポリイソシアネート１）が、
Ａ）  脂肪族、脂環式、芳香脂肪族および／または芳香族結合イソシアネート基を有する少なくとも１種のポリイソシアネート、
Ｂ）  少なくとも１種のイオン性および／または潜在的イオン性および／または非イオン性化合物、および
Ｃ）  少なくとも２０質量％がアラルキルアミンから構成されている少なくとも１種のブロック化剤
から合成されている請求項１に記載のサイズ組成物。
【請求項１１】
請求項１に記載のサイズ組成物をガラス繊維に適用することを含むガラス繊維のサイズ処理の方法。
【請求項１２】
成分１）の溶液または分散液が、１０〜７０質量％の固形分を有する請求項１１に記載の方法。
【請求項１３】
請求項２に記載のサイズ組成物をガラス繊維に適用することを含み、ポリイソシアネート１）の溶液または分散液が、成分１）の組成物全体において１５質量％未満の溶媒Ｇ）画分を有する、ガラス繊維のサイズ処理の方法。
【請求項１４】
請求項１に記載のサイズ組成物を用いてサイズ処理されたガラス繊維。
【請求項１５】
さらに少なくとも１種の帯電防止剤、さらに添加剤および補助剤を含む請求項１に記載のサイズ組成物。
【発明の詳細な説明】
【技術分野】
【０００１】
本発明は、新規サイズ組成物、それらの調製および使用に関する。
【背景技術】
【０００２】
ブロックトポリイソシアネートをベースとするサイズ剤における硬化成分の使用は、例えば欧州特許出願公開第０７９２９００号明細書から知られている。だがサイズ剤、特にガラス繊維用サイズ剤におけるアラルキルアミン−ブロックトポリイソシアネートおよびそれらの特定の適性については記載されていない。
【０００３】
ポリイソシアネートをブロック化するために使用される主要化合物は、例えば欧州特許出願公開第０５７６９５２号明細書、欧州特許出願公開第０５６６９５３号明細書、欧州特許出願公開第０１５９１１７号明細書、米国特許第４４８２７２１号明細書（ＵＳ−Ａ  ４  ４８２  ７２１）、国際公開第９７／１２９２４号パンフレットまたは欧州特許出願公開第０７４４４２３号明細書に記載されているようなε−カプロラクタム、ブタノンオキシム、マロネート、第２級アミン、並びにトリアゾールおよびピラゾール誘導体である。
【０００４】
アラルキル置換アミンを含む第２級アミンブロック化剤は欧州特許出願公開第００９６２１０号明細書から知られている。しかし水系における、特にサイズ剤におけるこのようなアミンの使用は欧州特許出願公開第００９６２１０号明細書からは知られていない。
【０００５】
欧州特許出願公開第００９６２１０号明細書第２頁第２０〜２４行に記載されている式は極めて多数のジアミンを包含しているが、それでも第３頁第８行以下はすべての第２級アミンが好適なブロック化剤であると指摘している。第５頁第２０〜２９行に従うと、好適であると列挙されているのは極めて小数のジアミンだけである。第９および１０頁に記載されている実施例は、同様に例えばジイソプロピルアミンのようなジアルキルアミン、例えば置換シクロヘキシルアミンのような置換第２級脂環式アミンまたは例えば２，２，４，６−テトラメチルピペリジンのような脂環式Ｎ−複素環にしか関連していない。ジイソプロピルアミンを除いて、これらの化合物は少なくとも１２０℃の温度でイソシアネートと反応するので、従って当業者はこれ以後の反応にとって必要なこれらのブロック化剤の除去がこれよりはるかに高い温度でしか生じないとわかるはずである。
【０００６】
欧州特許出願公開第０１７８３９８号明細書は固体のブロックトイソホロンジイソシアネートを粉体塗装材料のための硬化剤として明示している。ここで再び、ブロック化剤としてアラルキル置換第２級アミンおよびＮ−ｔｅｒｔ−ブチル−ベンジルアミンが言及されているが、特定実施例は挙げられていない。欧州特許出願公開第０７８７７５４号明細書は、粉体塗装材料のための硬化剤として選択されたポリイソシアネートのためのこのようなブロック化剤を権利請求するが、Ｎ−ｔｅｒｔ−ブチル−ベンジルアミンまたは他のアラルキル置換ジアミンは、この開示または実施例のいずれにおいても言及されていない。液状の溶媒ベース配合物、または水性若しくは水希釈性ブロックトポリイソシアネート、および特にサイズ剤のためのそれらの適性はいずれの文書でも言及されていない。
【０００７】
サイズ剤、特にガラス繊維用サイズ剤を調製する際には、通例はε−カプロラクタムおよびブタノンオキシムを用いてブロック化された水分散性または水溶性イソシアネートが使用される。
【０００８】
ε−カプロラクタム−ブロックトイソシアネートの場合は約１６０℃の焼付温度を使用することが一般的であるが、ブロック化剤としてブタノンオキシムを使用してブロック化された硬化剤はそれより１０〜２０℃低い温度で脱ブロック化することができる。しかしこれらの温度では、多くのサイズ剤において所望の特性はもはや達成されない。さらに、高い脱ブロック化および／または乾燥温度はしばしばサイズ剤の望ましくない熱黄変を生じさせる。さらにその上、これらの脱ブロック化温度は、コストが高過ぎると現在は了解されている。従ってブタノンオキシムの場合より低い温度で架橋する架橋系を含むサイズ剤に対する要望がある。
【０００９】
水分散性または水溶性ブロックトポリイソシアネートの調製の原理は知られており、例えば独国特許出願公開第２４５６４６９号明細書および独国特許出願公開第２８５３９３７号明細書に記載されている。
【特許文献１】
欧州特許出願公開第０７９２９００号明細書
【特許文献２】
欧州特許出願公開第００９６２１０号明細書
【特許文献３】
欧州特許出願公開第０１７８３９８号明細書
【特許文献４】
欧州特許出願公開第０７８７７５４号明細書
【考案の開示】
【発明が解決しようとする課題】
【００１０】
このため本発明の目的は、先行技術の硬化剤と比較して有意に低い脱ブロック化温度を有する水分散性または水溶性ブロックトイソシアネートを含むサイズ組成物を提供することである。
【課題を解決するための手段】
【００１１】
水溶性または水分散性である親水化されたアラルキルアミン−ブロックトポリイソシアネートを含むサイズ剤は上記の要件プロフィルを満たしており、並びにはるかに低い架橋温度で有意に向上した耐加水分解性が示されることを見出した。
【００１２】
従って、本発明は、
１）  水分散性および／または水溶性アラルキルアミン−ブロックトポリイソシアネート、
２）  膜形成樹脂、
３）  カップリング剤
４）  潤滑剤、
５）  所望により、帯電防止剤、および
６）  所望により、さらなる添加剤および補助剤
を含むサイズ組成物を提供する。
【００１３】
水分散性および／または水溶性ブロックトポリイソシアネート１）は、
Ａ）  脂肪族、脂環式、芳香脂肪族および／または芳香族結合イソシアネート基を有する少なくとも１種のポリイソシアネート、
Ｂ）  少なくとも１種のイオン性および／または潜在的イオン性および／または非イオン性化合物、
Ｃ）  少なくとも２０質量％がアラルキルアミンから構成されている少なくとも１種のブロック化剤、
Ｄ）  所望により、３００までの分子量範囲であり１〜４個のアミノ基を有する１種またはそれ以上の脂肪族（脂環式）モノアミンおよび／またはポリアミン、
Ｅ）  所望により、２５０までの分子量範囲であり１〜４個のヒドロキシル基を有する１種またはそれ以上の多価アルコール、
並びに
Ｆ）  所望により、安定剤および他の補助剤、および
Ｇ）  所望により、溶媒
から合成される。
【発明を実施するための形態】
【００１４】
他に明白に規定されていない限り、ここで使用するような例えば物質の量についての数値範囲、量、数値およびパーセンテージ、反応の時間および温度、量の比率、分子量の数値、および明細書の以下の部分に記載されている他の値は、たとえ用語「約」が数値、量または範囲と一緒に明白に記載されていない場合でさえ用語「約」が前置されているかのように読み取ることができる。
用語「分子量範囲」とは、同定された物質のモノマー形態の分子量にほぼ等しい分子量を意味するか、または同定された官能基を有する物質群の最も単純なものの分子量を意味する。
【００１５】
水分散性および／または水溶性のアラルキルアミン−ブロックトポリイソシアネート１）は、好ましくは２０〜８０質量％の成分Ａ）、１〜４０質量％の成分Ｂ）、１５〜６０質量％の成分Ｃ）、０〜１５質量％の成分Ｄ）、０〜１５質量％の成分Ｅ）、０〜１５質量％の成分Ｆ）および０〜２０質量％の成分Ｇ）を含有しており、Ａ）〜Ｇ）の合計は１００質量％になる。
【００１６】
水分散性および／または水溶性のアラルキルアミン−ブロックトポリイソシアネート１）は、特に好ましくは２５〜７５質量％の成分Ａ）、１〜３５質量％の成分Ｂ）、２０〜５０質量％の成分Ｃ）、０〜１０質量％の成分Ｄ）、０〜１０質量％の成分Ｅ）、０〜１０質量％の成分Ｆ）および０〜１５質量％の成分Ｇ）を含有しており、Ａ）〜Ｇ）の合計は１００質量％になる。
【００１７】
水分散性および／または水溶性のアラルキルアミン−ブロックトポリイソシアネート１）は、まさに好ましくは３０〜７０質量％の成分Ａ）、５〜３０質量％の成分Ｂ）、２５〜４５質量％の成分Ｃ）、０〜５質量％の成分Ｄ）、０〜５質量％の成分Ｅ）、０〜５質量％の成分Ｆ）および０〜１０質量％の成分Ｇ）を含有しており、Ａ）〜Ｇ）の合計は１００質量％になる。
【００１８】
水分散性ブロックトポリイソシアネート１）は、本発明のサイズ剤において水溶液または水性分散液として使用できる。ポリイソシアネート１）の溶液または分散液は１０〜７０質量％、好ましくは２０〜６０質量％、特に好ましくは２５〜５０質量％の固形分を有しており、組成物全体におけるＧ）画分は好ましくは１５質量％未満、特に好ましくは１０質量％未満、まさに好ましくは５質量％未満である。
【００１９】
ブロックトポリイソシアネート１）は２．０〜５．０、好ましくは２．３〜４．５の（平均）ＮＣＯ官能価、５．０〜２７．０質量％、好ましくは１４．０〜２４．０質量％のイソシアネート基（非ブロック化およびブロック化）含有量および１質量％未満、好ましくは０．５質量％未満のモノマージイソシアネート含有量を有する。水分散性および／または水溶性のブロックトポリイソシアネート１）のポリイソシアネートＡ）が有するイソシアネート基の少なくとも５０％、好ましくは少なくとも６０％、特に好ましくは少なくとも７０％は、ブロック化された形態である。
【００２０】
適切なポリイソシアネートＡ）は、単純な脂肪族、脂環式、芳香脂肪族および／または芳香族ジイソシアネートを変性することによって調製され、例えば  Ｊ．  Ｐｒａｋｔ．  Ｃｈｅｍ．  ３３６（１９９４）第１８５〜２００頁に記載されているようなポリイソシアネートである少なくとも２種のジイソシアネートを用いて合成されるウレトジオン、イソシアヌレート、アロファネート、ビウレット、イミノオキサジアジンジオンおよび／またはオキサジアジントリオン構造を有するポリイソシアネートである。
【００２１】
ポリイソシアネートＡ）を調製するために適切なジイソシアネートは、ホスゲン化または無ホスゲン法、例えば加熱ウレタン分解によって入手でき、脂肪族、脂環式、芳香脂肪族および／または芳香族結合イソシアネート基を有する、１４０〜４００の分子量範囲であるジイソシアネートであり、例えば１，４−ジイソシアナトブタン、１，６−ジイソシアナトヘキサン（ＨＤＩ）、２−メチル−１，５−ジイソシアナトペンタン、１，５−ジイソシアナト−２，２−ジメチルペンタン、２，２，４−および／または２，４，４−トリメチル−１，６−ジイソシアナトヘキサン、１，１０−ジイソシアナトデカン、１，３−および１，４−ジイソシアナトヘキサン、１，３−および１，４−ビス（イソシアナトメチル）シクロヘキサン、１−イソシアナト−３，３，５−トリメチル−５−イソシアナトメチルシクロヘキサン（イソホロンジイソシアネート、ＩＰＤＩ）、４，４´−ジイソシアナトジシクロヘキシルメタン、１−イソシアナト−１−メチル−４（３）イソシアナト−メチルシクロヘキサン、ビス（イソシアナトメチル）−ノルボルナン、１，３−および１，４−ビス（２−イソシアナトプロプ−２−イル）ベンゼン（ＴＭＸＤＩ）、２，４−および２，６−ジイソシアナトトルエン（ＴＤＩ）、２，４´−および４，４´−ジイソシアナトジフェニルメタン、１，５−ジイソシアナトナフタレンまたはそのようなジイソシアネートのあらゆる所望混合物である。
【００２２】
出発成分Ａ）は、好ましくは専ら脂肪族および／または脂環式結合イソシアネート基を有する、言及した種類のポリイソシアネートまたはポリイソシアネート混合物である。
より好ましい出発成分Ａ）は、ＨＤＩ、ＩＰＤＩおよび／または４，４´−ジイソシアナトジシクロヘキシルメタンをベースとする、イソシアヌレートおよび／またはビウレット構造を有するポリイソシアネートまたはポリイソシアネート混合物である。
【００２３】
成分Ｂ）のために適切な化合物は、イオン性または潜在的イオン性および／または非イオン性化合物である。
非イオン性化合物は、例えば、通常は適切な出発分子をアルコキシル化することによって入手できるような１分子当たり平均５〜７０個、好ましくは７〜５５個のエチレンオキシド単位を含有する一価ポリアルキレンオキシドポリエーテルアルコールである（例えば、Ｕｌｌｍａｎｎｓ  Ｅｎｃｙｃｌｏｐａｅｄｉｅ  ｄｅｒ  ｔｅｃｈｎｉｓｃｈｅｎ  Ｃｈｅｍｉｅ，  第４版第１９巻第３１〜３８頁，Ｖｅｒｌａｇ  Ｃｈｅｍｉｅ，ワインハイムに記載されている）。
【００２４】
適切な出発分子の例は、飽和モノアルコール、例えばメタノール、エタノール、ｎ−プロパノール、イソプロパノール、ｎ−ブタノール、イソブタノール、ｓｅｃ−ブタノール、異性体のペンタノール、ヘキサノール、オクタノールおよびノナノール、ｎ−デカノール、ｎ−ドデカノール、ｎ−テトラデカノール、ｎ−ヘキサデカノール、ｎ−オクタデカノール、シクロヘキサノール、異性体のメチルシクロヘキサノールまたはヒドロキシメチルシクロヘキサン、３−エチル−３−ヒドロキシメチルオキセタン、またはテトラヒドロフルフリルアルコール；ジエチレングリコールモノアルキルエーテル、例えばジエチレングリコールモノブチルエーテル；不飽和アルコール、例えばアリルアルコール、１，１−ジメチルアリルアルコールまたはオレイルアルコール、芳香族アルコール、例えばフェノール、異性体のクレゾールまたはメトキシフェノール、芳香脂肪族アルコール、例えばベンジルアルコール、アニシルアルコールまたはシンナミルアルコール；第２級モノアミン、例えばジメチルアミン、ジエチルアミン、ジプロピルアミン、ジイソプロピルアミン、ジブチルアミン、ビス（２−エチルヘキシル）アミン、Ｎ−メチル−およびＮ−エチルシクロヘキシルアミンまたはジシクロヘキシルアミン、およびまた複素環式第２級アミン、例えばモルホリン、ピロリジン、ピペリジンまたは１Ｈ−ピラゾールである。
【００２５】
好ましい出発分子は、飽和モノアルコールおよびまたジエチレングリコールモノアルキルエーテルである。より好ましくは、出発分子としてジエチレングリコールモノブチルエーテルを使用する。
アルコキシル化反応のために適切なアルキレンオキシドは、特にエチレンオキシドおよびプロピレンオキシドであり、これらは任意の順序で、またはアルコキシル化反応における混合物中で使用できる。
【００２６】
ポリアルキレンオキシドポリエーテルアルコールは、純粋ポリエチレンオキシドポリエーテルまたは混合ポリアルキレンオキシドポリエーテルのいずれかであり、そのアルキレンオキシドの単位少なくとも３０モル％、好ましくは少なくとも４０モル％はエチレンオキシド単位から構成される。好ましい非イオン性化合物は少なくとも４０モル％のエチレンオキシド単位および６０モル％以下のプロピレンオキシド単位を含有する単官能性混合ポリアルキレンオキシドポリエーテルである。
【００２７】
同様に成分Ｂ）のために適切な化合物は、非イオン性化合物に加えて、またはその代わりに使用できるイオン性または潜在的イオン性化合物、例えばモノ−およびジヒドロキシカルボン酸、モノ−およびジアミノカルボン酸、モノ−およびジヒドロキシスルホン酸、モノ−およびジアミノスルホン酸、およびまたモノ−およびジヒドロキシホスホン酸および／またはモノ−およびジアミノホスホン酸およびそれらの塩、例えばジメチロールプロピオン酸、ヒドロキシピバリン酸、Ｎ−（２−アミノエチル）−β−アラニン、２−（２−アミノエチル−アミノ）エタンスルホン酸、エチレンジアミンプロピルまたはブチルスルホン酸、１，２−または１，３−プロピレンジアミン−β−エチルスルホン酸、リシン、３，５−ジアミノ安息香酸、欧州特許出願公開第０９１６６４７号明細書の実施例１に記載の親水化剤およびそのアルカリ金属塩および／またはアンモニウム塩；亜硫酸水素ナトリウムとブト−２−エン−１，４−ジオールとの付加物、ポリエーテルスルホネート、２−ブテンジオールおよびＮａＨＳＯ３のプロポキシル化付加物（例えば、独国特許出願公開第２４４６４４０号明細書第５〜９頁、式Ｉ〜ＩＩＩを参照）であり、およびカチオン基に変換できる構成単位、例えばＮ−メチルジエタノールアミンが、親水性合成構成要素として使用される。
【００２８】
好ましいイオン性または潜在的イオン性化合物Ｂ）は、カルボキシル基またはカルボキシレート基および／またはスルホネート基および／またはアンモニウム基を有する化合物である。特に好ましいイオン性化合物Ｂ）は、イオン性または潜在的イオン性基としてカルボキシルおよび／またはスルホネート基を有する化合物、例えばＮ−（２−アミノエチル）−β−アラニン、２−（２−アミノエチルアミノ）エタンスルホン酸の塩、欧州特許出願公開第０９１６６４７号明細書の実施例１に記載の親水化剤の塩、およびジメチロールプロピオン酸の塩である。
成分Ｂ）は、好ましくは非イオン性およびイオン性親水化剤の組み合わせである。特に好ましいものは、非イオン性およびアニオン性親水化剤の組み合わせである。
【００２９】
本発明に従ったブロック化剤Ｃ）の例として、以下のものを挙げることができる：Ｎ−メチル−、Ｎ−エチル−、Ｎ−（イソ）プロピル−、Ｎ−ｎ−ブチル−、Ｎ−イソブチル−、Ｎ−ｔｅｒｔ−ブチル−ベンジルアミンまたは１，１−ジメチルベンジルアミン、Ｎ−アルキル−Ｎ−１，１−ジメチルメチルフェニルアミン、ベンジルアミンと活性化二重結合を有する化合物（例えばマロネート）との付加物、Ｎ，Ｎ−ジメチルアミノプロピルベンジルアミン、およびその他の任意に置換されている３級アミノ基を有するベンジルアミン、および／またはジベンジルアミン。当然ながら、これらのアミンと、相互とのおよび／または他のブロック化剤との混合物を使用することも可能である。これらは、例えばアルコール、ラクタム、オキシム、マロン酸エステル、アルキルアセトアセテート、トリアゾール、フェノール、イミダゾール、ピラゾールおよびアミン、例えばブタノンオキシム、ジイソプロピルアミン、１，２，４−トリアゾール、ジメチル−１，２，４−トリアゾール、イミダゾール、ジエチルマロネート、エチルアセトアセテート、アセトンオキシム、３，５−ジメチルピラゾール、ε−カプロラクタム、またはこれらのブロック化剤のあらゆる所望混合物である。好ましくはブロック化剤Ｃ）として、Ｎ−アラルキルアミン、例えばＮ−（イソ）プロピル、Ｎ−ｎ−ブチル−、Ｎ−イソブチル−、Ｎ−ｔｅｒｔ−ブチルベンジルアミンを使用する。より好ましいブロック化剤Ｃ）はＮ−ｔｅｒｔ−ブチルベンジルアミンである。
【００３０】
適切な成分Ｄ）には、３００までの分子量範囲であるモノ−、ジ−、トリ−および／またはテトラ−アミノ官能性物質、例えばエチレンジアミン、１，２−および１，３−ジアミノプロパン、１，３−、１，４−および１，６−ジアミノヘキサン、１，３−ジアミノ−２，２−ジメチルプロパン、１−アミノ−３，３，５−トリメチルー５−アミノエチルシクロヘキサン（ＩＰＤＡ）、４，４´−ジアミノジシクロヘキシルメタン、２，４−および２，６−ジアミノ−１−メチルシクロヘキサン、４，４´−ジアミノ−３，３´−ジメチルジシクロヘキシルメタン、１，４−ビス（２−アミノプロプ−２−イル）シクロヘキサンまたはこれらの化合物の混合物が含まれる。
【００３１】
成分Ｅ）には、２５０までの分子量のモノ−、ジ−、トリ−および／またはテトラ−ヒドロキシ官能性物質、例えばエチレングリコール、プロピレングリコール、１，４−ブタンジオール、１，６−ヘキサンジオール、グリセロール、トリメチロールエタン、トリメチロールプロパン、異性体のヘキサントリオール、ペンタエリトリトールまたはこれらの化合物の混合物が含まれる。
【００３２】
水分散性および／または水溶性ブロックトポリイソシアネート１）は、任意に安定剤または安定剤混合物Ｆ）を含むことができる。適切な化合物Ｆ）は、例えば２，６−ジ−ｔｅｒｔ−ブチル−４−メチルフェノールのような酸化防止剤、２−ヒドロキシフェニルベンゾトリアゾールタイプのＵＶ吸収剤またはＨＡＬＳ化合物タイプの光安定剤、または例えば"Ｌｉｃｈｔｓｃｈｕｔｚｍｉｔｔｅｌ  ｆｕｅｒ  Ｌａｃｋｅ"（Ａ．  Ｖａｌｅｔ，  Ｖｉｎｃｅｔｚ  Ｖｅｒｌａｇ，  ハノーバー、１９９６）および"Ｓｔａｂｉｌｉｚａｔｉｏｎ  ｏｆ  Ｐｏｌｙｍｅｒｉｃ  Ｍａｔｅｒｉａｌｓ"（Ｈ．  Ｚｗｅｉｆｅｌ，  Ｓｐｒｉｎｇｅｒ  Ｖｅｒｌａｇ、ベルリン、１９９７、付録３、第１８１〜２１３頁）に記載されているような他の市販されている通常の安定剤である。
【００３３】
好ましいものは、２，２，６，６−テトラメチルピペリジニル基（ＨＡＬＳ環）を有する第１化合物を特徴とする安定剤混合物である。ＨＡＬＳ環のピペリジニル窒素は置換されておらず、ヒドラジド構造を全く有していない。より好ましいものは、式（Ｉ）：
【化学式１】
2004250316.tif 000002
で示される化合物であり、これは、例えばＣｉｂａ  Ｓｐｅｚｉａｌｉｔａｅｔｅｎ（ランペルトハイム、ドイツ）社からＴｉｎｕｖｉｎ（商標）  ７７０  ＤＦの名前で販売されている
【００３４】
理想的には、上記の化合物は、酸ヒドラジドおよび酸ジヒドラジドのようなヒドラジド構造を有する物質、例えば酢酸ヒドラジド、アジピン酸ヒドラジド、またはアジピン酸ジヒドラジド、または例えば欧州特許出願公開第０６５４４９０号明細書（第３頁第４８行〜第４頁第３行）に記載されているようなヒドラジンおよび環状カーボネートのヒドラジン付加物と組み合わされる。好ましくは、アジピン酸ジヒドラジド、および一般式（ＩＩ）：
【化学式２】
2004250316.tif 000003
で示される２モルのプロピレンカルボネートと１モルのヒドラジンとの付加物を使用する。
【００３５】
より好ましいものは、一般式（ＩＩＩ）：
【化学式３】
2004250316.tif 000004
で示される２モルのプロピレンカーボネートと１モルのヒドラジンとの付加物である。
【００３６】
適切な有機溶媒Ｇ）は、通常のペイント用溶媒、例えば酢酸エチル、酢酸ブチル、１−メトキシ−２−プロピルアセテート、３−メトキシ−ｎ−ブチルアセテート、アセトン、２−ブタノン、４−メチル−２−ペンタノン、シクロヘキサノン、トルエン、キシレン、クロロベンゼンまたはホワイトスピリットである。例えばソルベントナフサ、Ｓｏｌｖｅｓｓｏ（商標）（Ｅｘｘｏｎ  Ｃｈｅｍｉｃａｌｓ、ヒューストン、米国）、Ｃｙｐａｒ（商標）（Ｓｈｅｌｌ  Ｃｈｅｍｉｃａｌｓ、エッシュボーン、ドイツ）、Ｃｙｃｌｏ  Ｓｏｌ（商標）（Ｓｈｅｌｌ  Ｃｈｅｍｉｃａｌｓ、エッシュボーン、ドイツ）、Ｔｏｌｕ  Ｓｏｌ（商標）（Ｓｈｅｌｌ  Ｃｈｅｍｉｃａｌｓ、エッシュボーン、ドイツ）、Ｓｈｅｌｌｓｏｌ（商標）（Ｓｈｅｌｌ  Ｃｈｅｍｉｃａｌｓ、エッシュボーン、ドイツ）の名前で市販されているような比較的高い等級または置換を有する芳香族化合物を特に含む混合物も、同様に適切である。他の溶媒は、例えば、カーボネート、例えばジメチルカーボネート、ジエチルカーボネート、１，２−エチレンカーボネートおよび１，２−プロピレンカーボネート、ラクトン、例えばβ−プロピオラクトン、γ−ブチロラクトン、ε−カプロラクトン、ε−メチルカプロラクトン、プロピレングリコールジアセテート、ジエチレングリコールジメチルエーテル、ジプロピレングリコールジメチルエーテル、ジエチレングリコールエチルおよびブチルエーテルアセテート、Ｎ−メチルピロリドンおよびＮ−メチルカプロラクタム、またはそのような溶媒のあらゆる所望混合物である。
【００３７】
好ましい溶媒はアセトン、２−ブタノン、１−メトキシ−２−プロピルアセテート、キシレン、トルエン、例えばソルベントナフサ、Ｓｏｌｖｅｓｓｏ（商標）（Ｅｘｘｏｎ  Ｃｈｅｍｉｃａｌｓ、ヒューストン、米国）、Ｃｙｐａｒ（商標）（Ｓｈｅｌｌ  Ｃｈｅｍｉｃａｌｓ、エッシュボーン、ドイツ）、Ｃｙｃｌｏ  Ｓｏｌ（商標）（Ｓｈｅｌｌ  Ｃｈｅｍｉｃａｌｓ、エッシュボーン、ドイツ）、Ｔｏｌｕ  Ｓｏｌ（商標）（Ｓｈｅｌｌ  Ｃｈｅｍｉｃａｌｓ、エッシュボーン、ドイツ）、Ｓｈｅｌｌｓｏｌ（商標）（Ｓｈｅｌｌ  Ｃｈｅｍｉｃａｌｓ、エッシュボーン、ドイツ）の名前で市販されているような比較的高い等級または置換を有する芳香族化合物を特に含む混合物、およびＮ−メチルピロリドンである。より好ましいものは、アセトン、２−ブタノンおよびＮ−メチルピロリドンである。
【００３８】
水分散性ブロックトポリイソシアネート１）の調製は、先行技術の既知の方法に従って行うことができる（例えば、独国特許出願公開第２４５６４６９号明細書、第７〜８欄、実施例１〜５および独国特許出願公開第２８５３９３７号明細書第２１〜２６頁、実施例１〜９を参照）。
水分散性および／または水溶性ブロックトポリイソシアネート１）は、成分Ａ）、Ｂ）、Ｃ）および、所望によりＤ）、Ｅ）、Ｆ）をあらゆる順序で、適切な場合は有機溶媒Ｇ）を用いて、反応させることによって得られる。
【００３９】
好ましくは、まず最初にＡ）と、成分Ｂ）の適切な場合は一部分、好ましくは非イオン性部分と、およびまた適切な場合はＤ）およびＥ）と反応させる。その後、成分Ｃ）を用いてブロック化を行い、その後イオン性基を有する成分Ｂ）の部分と反応させる。適切な場合は、この反応混合物へ有機溶媒Ｇ）を添加することができる。その後の工程では、適切な場合は、成分Ｆ）を添加する。
【００４０】
水溶液または水性分散液の調製は、引き続いて水を添加することによって水分散性アラルキルアミン−ブロックトポリイソシアネートを水性分散液または水溶液に変換させることによって行う。使用した場合は有機溶媒Ｇ）を、分散後の蒸留によって除去することができる。溶媒Ｇ）を使用しないことが好ましい。
水分散性ブロックトポリイソシアネート１）を含む水溶液または水性分散液を調製するための水の使用量は、一般に、生じる分散液または溶液が１０〜７０質量％、好ましくは２０〜６０質量％、より好ましくは２５〜５０質量％の固形分を有するような量である。
【００４１】
適切な膜形成樹脂２）は、水に可溶性、乳化性または分散性のポリマーである。その例は、ポリエステルポリマーまたはエポキシ官能性ポリエステルポリマー、ポリウレタン、アクリルポリマー、ビニルポリマー、例えばポリ酢酸ビニル、ポリウレタン分散液、ポリアクリレート分散液、ポリウレタン−ポリアクリレート混成分散液、ポリビニルエーテルおよび／またはポリビニルエステル分散液、ポリスチレンおよび／またはポリアクリロニトリル分散液であり、これらは、例えば、混合物中で、およびまた別のブロックトポリイソシアネートおよびアミノ架橋樹脂、例えばメラミン樹脂と組み合わせて使用できる。膜形成樹脂の固形分は、好ましくは１０〜１００質量％、より好ましくは３０〜１００質量％である。
【００４２】
使用するカップリング剤３）は、例えば既知のシランカップリング剤であり、その例は３−アミノプロピルトリメトキシ−またはトリエトキシシラン、Ｎ−（２−アミノエチル）−３−アミノプロピルトリメトキシシラン、３−グリシジルプロピルトリメトキシシラン、ビニルトリメトキシシラン、ビニルトリエトキシシランまたは３−メタクリロイルオキシプロピルトリエトキシシランである。本発明のサイズ剤中のシランカップリング剤の濃度は、全体のサイズ剤に基づいて好ましくは０．０５〜２質量％、より好ましくは０．１５〜０．８５質量％である。
【００４３】
本発明のサイズ剤は、例えば以下の物質群：脂肪アルコールまたは脂肪アミンのポリアルキレングリコールエーテル、ポリアルキレングリコールエーテルおよび１２〜１８個の炭素原子を有する脂肪酸のグリセロールエステル、ポリアルキレングリコール、ポリアルキレングリコールおよび／またはアルキレンアミンの１２〜１８個の炭素原子を有する高級脂肪酸アミド、第４級窒素化合物、例えばエトキシル化イミダゾリニウム塩、鉱油およびワックスから構成され得る１種またはそれ以上の非イオン性および／またはイオン性潤滑剤４）を含む。潤滑剤は、全体のサイズ剤に基づいて好ましくは０．０５〜１．５質量％の全濃度で使用する。
【００４４】
本発明のサイズ剤は、例えば塩化リチウム、塩化アンモニウム、Ｃｒ（ＩＩＩ）塩、有機チタン化合物、アリールアルキルスルフェートまたはスルホネート、アリールポリグリコールエーテルスルホネートまたは第４級窒素化合物のような１種またはそれ以上の帯電防止剤５）を含むことができる。帯電防止剤は、好ましくは０．０１〜０．８質量％の濃度で使用する。
【００４５】
そのうえ、本発明のサイズ剤は適切な場合には、例えばＫ．Ｌ．Ｌｏｅｗｅｎｓｔｅｉｎ"Ｔｈｅ  Ｍａｎｕｆａｃｔｕｒｉｎｇ  Ｔｅｃｈｎｏｌｏｇｙ  ｏｆ  Ｃｏｎｔｉｎｕｏｕｓ  Ｇｌａｓｓ  Ｆｉｂｒｅｓ"，  Ｅｌｓｅｖｉｅｒ  Ｓｃｉｅｎｔｉｆｉｃ  Ｐｕｂｌｉｓｈｉｎｇ  Ｃｏｒｐ．，アムステルダム、ロンドン、ニューヨーク、１９８３に記載されているような先行技術から知られている他の補助剤および添加剤６）をさらに含む。
【００４６】
サイズ剤は、自体既知の方法によって調製できる。好ましくは、水の必要な総量の約半分が、適切な混合容器に装填され、撹拌しながらバインダー２）、硬化剤１）、次いで潤滑剤４）、および適切な場合は他の通例の補助剤６）が添加される。その後、ｐＨが５〜７へ調整され、次いでカップリング剤の加水分解物、例えば製造業者（例えば、ＵＣＣ、ニューヨーク）の仕様書に従って調製されたトリアルコキシシランの加水分解物が添加される。さらに１５分間の撹拌後にはサイズ剤はすぐ使用できる。適切な場合には、ｐＨは５〜７に再調整される。
【００４７】
サイズ剤は、例えばスプレーアプリケーターまたはロールアプリケーターのような適切な装置を用いて、あらゆる所望の方法によって適切な基材に塗布することができる。適切な基材は、例えば金属、木材、ガラス、ガラス繊維、炭素繊維、石材、セラミック用鉱物、コンクリート、幅広い種類の硬質および軟質プラスチック、織布および不織布、皮革、紙、硬質繊維、藁およびビチューメンからなる群から選択され、これらは、適切な場合にはサイズ処理の前に通例のプライマーが提供されていてもよい。好ましい基材は、ガラス繊維、炭素繊維、金属、織物および皮革である。特に好ましい基材はガラス繊維である。
【００４８】
サイズ処理ガラス繊維のために適切なガラスのタイプには、例えばＥ、Ａ、ＣおよびＳガラスのような繊維ガラス製造のために使用される既知のガラスタイプだけではなく、ガラス繊維生産者の他の通常の製品も含まれる。ガラス長繊維の製造のために、上記のガラスのタイプの中でＥガラス繊維が、アルカリが含まれていないこと、高い引張強度および高い弾性率を理由に、プラスチック強化にとって最も重要である。
【００４９】
ガラス繊維の製造方法、サイズ処理方法および引き続きの加工処理方法は知られており、例えばＫ．Ｌ．Ｌｏｅｗｅｎｓｔｅｉｎ"Ｔｈｅ  Ｍａｎｕｆａｃｔｕｒｉｎｇ  Ｔｅｃｈｎｏｌｏｇｙ  ｏｆ  Ｃｏｎｔｉｎｕｏｕｓ  Ｇｌａｓｓ  Ｆｉｂｒｅｓ"，  Ｅｌｓｅｖｉｅｒ  Ｓｃｉｅｎｔｉｆｉｃ  Ｐｕｂｌｉｓｈｉｎｇ  Ｃｏｒｐ．，アムステルダム、ロンドン、ニューヨーク、１９８３に記載されている
【００５０】
サイズ剤は、通常、紡糸口金から高速で引き出されたガラス・フィラメントに、前記フィラメントの超音波処理の直後に、即ちそれらが巻き上げられる前に塗布される。しかしまた別の選択肢は、紡績操作後に浸漬浴内で繊維をサイズ処理することである。サイズ処理ガラス繊維は、例えばチョップトガラスを提供するために湿潤および乾燥のいずれの状態でも処理することができる。最終製品または中間物は５０〜２００℃、好ましくは９０〜１５０℃の温度で乾燥させられる。これに関する乾燥とは、他の揮発性成分の除去だけではなく、例えばサイズ成分の凝固も意味する。乾燥が終了した後にのみ、サイズ剤は完成塗装物質となる。サイズ処理ガラス繊維におけるサイズ剤の比率は、好ましくは０．１〜５．０質量％、特に好ましくは０．１〜３．０質量％、まさに好ましくは０．３〜１．５質量％である。
【００５１】
マトリックスポリマーとして、熱硬化プラスチックへ硬化させることのできる多数の熱可塑性樹脂およびポリマーを使用することができる。適切な熱可塑性ポリマーの例には以下のものが含まれる：ポリオレフィン、例えばポリエチレンまたはポリプロピレン、ポリ塩化ビニル、付加ポリマー、例えばスチレン／アクリロニトリルコポリマー、ＡＢＳ、ポリメタクリレートまたはポリオキシメチレン、芳香族および／または脂肪族ポリアミド、例えばポリアミド−６またはポリアミド−６，６、重縮合物、例えばポリカーボネート、ポリエチレンテレフタレート、液晶ポリアリールエステル、ポリアリーレンオキシド、ポリスルスルホン、ポリアリーレンスルフィド、ポリアリールスルホン、ポリエーテルスルホン、ポリアリールエーテルまたはポリエーテルケトン、または重付加物、例えばポリウレタン。挙げることができる例は、熱硬化プラスチックへ硬化させることでき、以下のエポキシ樹脂、不飽和ポリエステル樹脂、フェノール樹脂、アミン樹脂、ポリウレタン樹脂、ポリイソシアヌレート、エポキシ／イソシアヌレート複合樹脂、フラン樹脂、シアヌレート樹脂およびビスマレイミド樹脂を含み得るポリマーである。
【００５２】
本発明は、サイズ処理ガラス繊維を製造するための本発明のサイズ組成物の使用も提供する。
本発明は、さらに本発明のサイズ剤を用いて処理されたガラス繊維を提供する。
【実施例】
【００５３】
本発明のサイズ剤の機械的性質を、独立フィルムで測定する。独立フィルムの調製には、完全なサイズ組成物ではなく、膜形成成分、例えば相互に混合される水分散性ブロックトポリイソシアネート１）および膜形成樹脂２）しか必要としない。なぜならこれらだけが、サイズ剤の機械的性質およびまた耐加水分解性の決定因子だからである。上記の混合物を、６０質量％のＢａｙｂｏｎｄ  ＰＵ  ４０１（４０％の固形分および１００〜３００ｎｍの平均粒度を有するアニオン性−非イオン性ＰＵ分散液、Ｂａｙｅｒ  ＡＧ、ドイツ）（膜形成樹脂２）および４０質量％の対応する水分散性または水溶性ブロックトポリイソシアネート１）から調製する。独立フィルムはこれらの混合物から次のように製造する：正確な間隔を開けてセットできる２基の磨きロールから構成されるフィルムアプリケーターにおいて、バックロールの前に剥離紙を挿入する。紙とフロントロールの間隔はすきまゲージを使用して調節する。
【００５４】
この間隔は、生じる塗膜の（湿潤）膜厚に相当し、各塗料の所望の適用率に調節することができる。２層以上の塗膜で塗布を連続的に実施することもまた可能である。個々の塗膜を塗布するために、製品（水性配合物は、事前にアンモニア／ポリアクリル酸を添加することによって４，５００ｍＰａ・ｓの粘度へ調整する）を紙とフロントロールとの間のニップに注入し、剥離紙を垂直に下方へ引き剥がすと、対応するフィルムが紙上に形成される。２層以上の塗膜を塗布する場合は、個々のフィルムを乾燥させ、紙を再挿入する。
【００５５】
厚さ＞１００μｍのフィルムで、ＤＩＮ（ドイツ工業規格）５３５０４に従って１００％モジュラスを測定する。
加水分解条件下でのフィルム貯蔵は、ＤＩＮ  ＥＮ  １２２８０−３に従って行う。これらのフィルム試料の機械的性質をＤＩＮ  ５３５０４に従って標準環境条件（２０℃および空気湿度６５％）下での２４時間の貯蔵後に測定する。
ＰＵ分散液の平均粒度（記載パラメーターは、数平均である）は、レーザー相関分光計によって測定した（装置：Ｍａｌｖｅｒｎ  Ｚｅｔａｓｉｚｅｒ  １０００、Ｍａｌｖｅｒｎ  Ｉｎｓｔ．  Ｌｉｍｉｔｅｄ）。
【００５６】
水分散性および／または水溶性のアラルキルアミン−ブロックトポリイソシアネートを含む以下に述べる混合物は、また通例の方法で、通常の潤滑剤４）、カップリング剤３）、および帯電防止剤５）と一緒に配合することによって本発明のサイズ剤に変換させることができる。
【００５７】
実施例１（本発明）：
ビウレット基を有し、２３．０％のＮＣＯ含有量を有する１，６−ジイソシアナトヘキサン（ＨＤＩ）をベースとするポリイソシアネート１０８．４ｇを、４０℃で採る。１０分間が経過したら、Ｐｏｌｙｅｔｈｅｒ  ＬＢ２５（Ｂａｙｅｒ  ＡＧ、ドイツ、平均分子量２２５０（ＯＨ価＝２５）を有し、エチレンオキシド／プロピレンオキシドをベースとする単官能性ポリエーテル）９１．１ｇ、および分子量が２３６の式（ＩＩＩ）で示される、１モルのヒドラジン水化物および２モルのプロピレンカーボネートの上記ヒドラジン付加物１．２ｇを、撹拌しながら計量供給する。この反応混合物を引き続いて９０℃へ加熱し、この温度で理論ＮＣＯ値に到達するまで撹拌する。これを６５℃まで冷却した後、混合物の温度が７０℃を越えないような速度で３０分間に渡って撹拌しながら８８．３ｇのＮ−ｔｅｒｔ−ブチルベンジルアミンを滴加する。その後Ｔｉｎｕｖｉｎ（商標）  ７７０  ＤＦ（Ｃｉｂａ  Ｓｐｅｚｉａｌｉｔａｅｔｅｎ  ＧｍｂＨ、ランペルトハイム、ドイツ）１．５ｇを添加し、１０分間撹拌し続けた後、この反応混合物を６０℃へ冷却させる。６０℃、３０分間で水７１３．０ｇ（２０℃）を添加することによって分散を行う。その後の４０℃での撹拌時間は１時間である。
固形分２７．３％を有するブロックトポリイソシアネートの貯蔵安定な水性分散液が得られる。
【００５８】
実施例２（比較例）：
ビウレット基を有し、２３．０％のＮＣＯ含有量を有する１，６−ジイソシアナトヘキサン（ＨＤＩ）をベースとするポリイソシアネート１４７．４ｇを、４０℃で採る。１０分間が経過したら、Ｐｏｌｙｅｔｈｅｒ  ＬＢ２５（Ｂａｙｅｒ  ＡＧ、ドイツ、平均分子量２２５０（ＯＨ価＝２５）を有し、エチレンオキシド／プロピレンオキシドをベースとする単官能性ポリエーテル）１２１．０ｇを、撹拌しながら計量供給する。この反応混合物を引き続いて９０℃へ加熱し、この温度で理論ＮＣＯ値に到達するまで撹拌する。これを６５℃まで冷却させた後、混合物の温度が８０℃を越えないような速度で３０分間に渡ってブタノンオキシム６２．８ｇを撹拌しながら滴加する。６０℃、３０分間で水７２６．０ｇ（２０℃）を添加することによって分散を行う。引き続きの４０℃での撹拌時間は１時間である。
固形分３０．０％を有するブロックトポリイソシアネートの貯蔵安定な水性分散液が得られる。
【００５９】
表１に示した結果は、実施例１からの水分散性Ｎ−ｔｅｒｔ−ブチルベンジルアミンブロック化架橋剤を使用すると先行技術の架橋剤（実施例２）を使用した場合より実質的に高い耐加水分解性が達成されることを証明している。さらに、引張強度および破断時伸びは、１２５℃での１０分間の乾燥後に、混合物１を用いると、先行技術のブロック化剤（ブタノンオキシム）（実施例２）を有する架橋剤を含有している混合物２と比較して、実施例１の架橋剤（Ｎ−ｔｅｒｔ−ブチルベンジルアミン）からのブロック化剤の脱ブロック化温度の方が低いために、有意に高い機械的性質が達成されることを示している。
【００６０】
【表１】
2004250316.tif 000005
【００６１】
実施例３（本発明）：
Ｐｏｌｙｅｔｈｅｒ  ＬＢ２５（Ｂａｙｅｒ  ＡＧ、ドイツ、平均分子量２２５０（ＯＨ価＝２５）を有するエチレンオキシド／プロピレンオキシドをベースとする単官能性ポリエーテル）１３．５ｇおよびＮ−ｔｅｒｔ−ブチルベンジルアミン１２２．６ｇをまず取り扱い、撹拌しながら９０℃へ加熱する。その後イソシアヌレート基を有し２１．８％のＮＣＯ含有量を有する１，６−ジイソシアナトヘキサン（ＨＤＩ）をベースとするポリイソシアネート１９３．０ｇを、反応混合物の温度が７０℃を越えないような速度で３０分間に渡って添加する。分子量が２３６の、１モルのヒドラジン水化物および２モルのプロピレンカーボネートから構成される上記のヒドラジン付加物１１．１ｇを添加した後、理論ＮＣＯ値に到達するまで７０℃で攪拌を持続する。その後Ｔｉｎｕｖｉｎ（商標）  ７７０  ＤＦ（Ｃｉｂａ  Ｓｐｅｚｉａｌｉｔａｅｔｅｎ  ＧｍｂＨ、ランペルトハイム、ドイツ）３．５ｇを７０℃で５分間で添加し、反応混合物をさらに５分間攪拌する。水７３．７ｇ中に溶解した親水化剤ＫＶ  １３８６（ＢＡＳＦ  ＡＧ、ルートビヒスハーフェン、ドイツ）２４．６ｇを２分間で計量供給し、この反応混合物をさらに１５分間攪拌する。分散は水７３６．４ｇ（６０℃）を１０分間で添加することによって実行する。引き続きの撹拌時間は２時間である。固形分２７．６％を有する貯蔵安定な水性分散液が得られる。
【００６２】
実施例４（比較例）：
ビウレット基を有し２３．０％のＮＣＯ含有量を有する１，６−ジイソシアナトヘキサン（ＨＤＩ）をベースとするポリイソシアネート９６３．０ｇと、Ｐｏｌｙｅｔｈｅｒ  ＬＢ２５（Ｂａｙｅｒ  ＡＧ、ドイツ、平均分子量２２５０（ＯＨ価＝２５）を有するエチレンオキシド／プロピレンオキシドをベースとする単官能性ポリエーテル）３９．２ｇおよび分子量が２３６の、１モルのヒドラジン水化物および２モルのプロピレンカーボネートから構成される上記のヒドラジン付加物７．８ｇとを、１００℃で３０分間混合する。その後、反応混合物の温度が１１０℃を越えないような速度で２０分間に渡ってε−カプロラクタム４９３．０ｇを添加する。この混合物を理論ＮＣＯ値に到達するまで１１０℃で撹拌し、その後９０℃まで冷却させる。Ｔｉｎｕｖｉｎ（商標）  ７７０  ＤＦ（Ｃｉｂａ  Ｓｐｅｚｉａｌｉｔａｅｔｅｎ  ＧｍｂＨ、ランペルトハイム、ドイツ）７．９ｇの添加および引き続きの５分間の攪拌後に、親水化剤ＫＶ  １３８６（ＢＡＳＦ  ＡＧ、ルートビヒスハーフェン、ドイツ）１５２．５ｇおよび水２３５．０ｇの混合物を２分間で計量供給し、さらに中性温度で７分間以上攪拌し続ける。この後に水３３４１．４ｇを添加することによって分散を行う。引き続きの４時間の撹拌後に、固形分２９．９％を有する貯蔵安定な水性分散液が得られた。
【００６３】
【表２】
2004250316.tif 000006
【００６４】
表２に示した結果は、実施例３からの水分散性Ｎ−ｔｅｒｔ−ブチルベンジルアミンブロック化架橋剤を使用すると、先行技術の架橋剤（実施例４）と比較して実質的に高い耐加水分解性が達成されることを証明している。さらに、引張強度および破断時伸びは、１２５℃での１０分間の乾燥後に、混合物３を用いると先行技術のブロック化剤（カプロラクタム）（実施例４）を有する架橋剤を含有している混合物６と比較して、実施例３の架橋剤（Ｎ−ｔｅｒｔ−ブチルベンジルアミン）からのブロック化剤の脱ブロック化温度の方が低いために、有意に高い機械的性質が達成されることを示している。
【００６５】
実施例５（本発明）：
ビウレット基を有し２３．０％のＮＣＯ含有量を有する１，６−ジイソシアナトヘキサン（ＨＤＩ）をベースとするポリイソシアネート１９２．６ｇと、Ｐｏｌｙｅｔｈｅｒ  ＬＢ２５（Ｂａｙｅｒ  ＡＧ、ドイツ、平均分子量２２５０（ＯＨ価＝２５）を有するエチレンオキシド／プロピレンオキシドをベースとする単官能性ポリエーテル）７．８ｇとを、１００℃で３０分間混合する。その後７０℃で反応混合物の温度が７５℃を越えないような速度でＮ−ｔｅｒｔ−ブチルベンジルアミン１４２．０ｇを、３０分間で添加する。その混合物を理論ＮＣＯ値に到達するまで７５℃で攪拌する。親水化剤ＫＶ  １３８６（ＢＡＳＦ  ＡＧ、ルートビヒスハーフェン、ドイツ）２７．５ｇおよびの水４６．８ｇの混合物を、２分間で計量供給し、中性温度で７分間以上攪拌し続ける。この後に水７６１．３ｇを添加することによって分散を行う。引き続きの４時間の撹拌後に固形分２８．０％を有する貯蔵安定な水性分散液が得られた。
【００６６】
実施例６（比較例）：
ビウレット基を有し２３．０％のＮＣＯ含有量を有する１，６−ジイソシアナトヘキサン（ＨＤＩ）をベースとするポリイソシアネート９６３．０ｇと、Ｐｏｌｙｅｔｈｅｒ  ＬＢ２５（Ｂａｙｅｒ  ＡＧ、ドイツ、平均分子量２２５０（ＯＨ価＝２５）を有するエチレンオキシド／プロピレンオキシドをベースとする単官能性ポリエーテル）３９．２ｇとを、１００℃で３０分間混合する。その後、反応混合物の温度が１１０℃を越えないような速度で２０分間に渡ってε−カプロラクタム４９３．０ｇを添加する。この混合物を理論ＮＣＯ値に到達するまで１１０℃で撹拌し、その後９０℃まで冷却させる。５分間の攪拌後に、親水化剤ＫＶ  １３８６（ＢＡＳＦ  ＡＧ、ルートビヒスハーフェン、ドイツ）１５２．５ｇおよび水２３５．０ｇの混合物を２分間で計量供給し、さらに中性温度で７分間以上攪拌し続ける。この後に水３３２５．１ｇを添加することによって分散を行う。引き続きの４時間の撹拌後に、固形分３０．０％を有する貯蔵安定な水性分散液が得られる。
【００６７】
【表３】
2004250316.tif 000007
【００６８】
表３に示した結果は、実施例５からの水分散性Ｎ−ｔｅｒｔ−ブチルベンジルアミンブロック化架橋剤を使用すると、先行技術の架橋剤（実施例６）と比較して実質的に高い耐加水分解性が達成されることを証明している。さらに、引張強度および破断時伸びは、１２５℃での１０分間の乾燥後に、混合物５を用いると先行技術のブロック化剤（カプロラクタム）（実施例６）を有する架橋剤を含有している混合物６と比較して、実施例５の架橋剤（Ｎ−ｔｅｒｔ−ブチルベンジルアミン）からのブロック化剤の脱ブロック化温度の方が低いために、有意に高い機械的性質が達成されることを示している。
【００６９】
混合物１〜６は、例えば以下のようにサイズ剤に加工される：必要な水の総量の半分を適切な混合容器に装填し、さらに撹拌しながら連続的に、膜形成樹脂２）および架橋剤１）の上記混合物の１つ、潤滑剤４）（例えばＢｒｅｏｘ（商標）  ５０−Ａ  １４０、ＢＰ  Ｃｈｅｍｉｃａｌｓ）および適切な場合は他の通例の補助剤５）、６）を添加する。その後、ｐＨを５〜７へ調整し、さらに製造業者（例えばＵＣＣ、ニューヨーク）の仕様書に従って調製した３−アミノプロピルトリエトキシシラン（Ａ１１００）の加水分解物を添加する。さらに１５分間の撹拌後にはサイズ剤はすぐ使用できる。適切な場合には、ｐＨを５〜７へ再調整する。混合物１、３および５からこのようにして得られるサイズ剤は、本発明に従ったサイズ組成物である。
【００７０】
【表４】
2004250316.tif 000008
【００７１】
その後、通常の方法でガラス繊維を製造し、本発明のサイズ剤１、３および５並びに比較例２、４および６のサイズ剤を用いてサイズ処理し、切断し、乾燥させた。ガラス繊維は強化のためにポリアミド内に配合した。独立フィルムの混合物の結果は、非常に高い程度で、加水分解安定性および機械的性質に関するガラス繊維のサイズ剤の結果と共通する。混合物１、３および５から調製した本発明のサイズ剤の機械的性質は、混合物２、４および６からのサイズ剤と比較してガラス繊維で有意に向上した機械的性質および強度に向上した耐加水分解性を示している。
【００７２】
上記において説明の目的で本発明を詳細に記載してきたが、このような詳細は説明の目的のためだけであり、特許請求の範囲によって限定され得る場合を除いて、本発明の意図および範囲から逸脱することなく当業者であれば変更を加えることが可能であると、理解されなければならない。
【外国語明細書】
2004250316.tif 000009
2004250316.tif 000010
2004250316.tif 000011
2004250316.tif 000012
2004250316.tif 000013
2004250316.tif 000014
2004250316.tif 000015
2004250316.tif 000016
2004250316.tif 000017
2004250316.tif 000018
2004250316.tif 000019
2004250316.tif 000020
2004250316.tif 000021
2004250316.tif 000022
2004250316.tif 000023
2004250316.tif 000024
2004250316.tif 000025
2004250316.tif 000026
2004250316.tif 000027
2004250316.tif 000028
2004250316.tif 000029
2004250316.tif 000030
2004250316.tif 000031
2004250316.tif 000032
2004250316.tif 000033
2004250316.tif 000034
2004250316.tif 000035
2004250316.tif 000036
2004250316.tif 000037
2004250316.tif 000038
2004250316.tif 000039
2004250316.tif 000040